(57)【要約】【課題】隔壁で区切られた画素内にインクジェット方式により着色層を形成するインクジェット法において、耐光性、耐熱性に優れ、且つ染料を用いたカラーフィルタに匹敵する明度、彩度を有するインクジェット用着色組成物、及びインクジェット法カラーフィルタを提供すること。【解決手段】着色剤、熱硬化性樹脂、及び溶媒からなるカラーフィルタ用着色組成物において、青色の色素として、Ｃｏ、Ｆｅ、Ｐｂ、又はＮｉを含有するフタロシアニン顔料を用いたこと。また、その着色組成物を用いたこと。【選択図】図２
2007291260.tif 000002
【特許請求の範囲】
【請求項１】
少なくとも、着色剤、熱硬化性樹脂、及び溶媒からなるインクジェット用着色組成物において、前記着色剤の色素として、Ｃｏ、Ｆｅ、Ｐｂ、又はＮｉを含有するフタロシアニン顔料を用いたことを特徴とするインクジェット用着色組成物。
【請求項２】
前記フタロシアニン顔料の含有量が、インクジェット用着色組成物１００重量％に対し１０重量％〜６０重量％の範囲であることを特徴とする請求項１記載のインクジェット用着色組成物。
【請求項３】
請求項１又は請求項２記載のインクジェット用着色組成物を用いて、隔壁で区切られた透明基板上の画素内にインクジェット方式により着色層を形成したことを特徴とするインクジェット法カラーフィルタ。
【発明の詳細な説明】
【技術分野】
【０００１】
本発明は、主にカラー液晶ディスプレーに使用されるカラーフィルタの製造を目的とするインクジェット用着色組成物およびこの着色組成物を用いたインクジェット法カラーフィルタに関するものであり、さらに詳しくは、一般的にストライプフィルタまたはマトリックスフィルタと称されるパターン部分を形成するためのインクジェット用着色組成物およびそれを用いたインクジェット法カラーフィルタに関する。
【背景技術】
【０００２】
カラー液晶ディスプレーに使用されるカラーフィルタは，ガラス等の透明な基板の表面に２種以上の異なる色相の微細な帯（ストライプ）を平行に配置したもの、あるいは微細な画素を縦横一定の配列に配置したものからなっている。画素サイズは１００〜数１００ミクロンという微細な形状であり、しかも色相毎に所定の順序で整然と配列される。このカラーフィルタの製造法については，従来から種々の方法が提案されている。
【０００３】
カラーフィルタには高い明度、彩度が必要とされるため、一般に染色法と呼ばれる染料を用いて着色する方法が行われていた。例えば、被染色性の感光性物質をガラス等の基板に塗布し、続いて一つのフィルタ色のパターン露光を行い、ついで未露光部を現像工程で洗い取り、残ったパターン部を該フィルタ色の染料で染色するといった操作を全フィルタ色について順次繰り返すことによりカラーフィルタを製造することができる。この方法は染料を使用するため明度、彩度が高く、カラーフィルタは非常に優れているが、耐光性，耐熱性等に限界があり，耐性に優れかつ明度、彩度の高い色材が望まれていた。
【０００４】
そこで、染料のかわりに耐光性、耐熱性に優れる有機顔料が用いられるようになったが、例えば、透明基板上に青（Ｂ）、緑（Ｇ）、赤（Ｒ）の光の３原色を配列してなるカラーフィルタにおいては、一般に単一の顔料だけではそれぞれカラーフィルタとしての分光スペクトルを得るのは困難であり、顔料を２種以上用いて調整することが必要とされる。さらに、明度、彩度に関しても染料と比較すると不十分なところがある。
【０００５】
青（Ｂ）については、一般に耐性に優れた銅フタロシアニンブルー顔料が用いられているが、単一の銅フタロシアニンのみでは充分なスペクトルが得にくいため、バイオレット顔料を混合してスペクトルを調整している。また，緑（Ｇ）については、耐性に優れたフタロシアニングリーンが一般に用いられているが、青（Ｂ）と同様に単一のグリーン顔料のみでは充分な分光特性が得られないため、通常、イエロー顔料を加えてスペクトルを調整している。また、赤（Ｒ）についても単一の顔料で４００ｎｍから６００ｎｍの広い波長域で充分な吸収を有するものが無いため、イエロー顔料を加えてスペクトルを調整している。
【特許文献１】特開平０７−９８４０９号公報
【特許文献２】特許第０２６３８８８３号公報
【特許文献３】特許第０１６３７１８４号公報
【発明の開示】
【発明が解決しようとする課題】
【０００６】
本発明は、耐熱性、耐光性を有しながら、染料を用いたカラーフィルタに匹敵する明度
、彩度を有するカラーフィルタを製造することのできるインクジェット用着色組成物、及び該インクジェット用着色組成物を用いて製造したインクジェット法カラーフィルタを提供することを課題とするものである。
【課題を解決するための手段】
【０００７】
本発明は、少なくとも、着色剤、熱硬化性樹脂、及び溶媒からなるインクジェット用着色組成物において、前記着色剤の色素として、Ｃｏ、Ｆｅ、Ｐｂ、又はＮｉを含有するフタロシアニン顔料を用いたことを特徴とするインクジェット用着色組成物である。
【０００８】
また、本発明は、上記発明によるインクジェット用着色組成物において、前記フタロシアニン顔料の含有量が、インクジェット用着色組成物１００重量％に対し１０重量％〜６０重量％の範囲であることを特徴とするインクジェット用着色組成物である。
【０００９】
また、本発明は、請求項１又は請求項２記載のインクジェット用着色組成物を用いて、隔壁で区切られた透明基板上の画素内にインクジェット方式により着色層を形成したことを特徴とするインクジェット法カラーフィルタである。
【発明の効果】
【００１０】
本発明は、隔壁で区切られた画素内にインクジェット方式により着色層を形成するインクジェット法によるカラーフィルタ用着色組成物において、青色の色素として、Ｃｏ、Ｆｅ、Ｐｂ、又はＮｉを含有するフタロシアニン顔料を用いるので、耐光性、耐熱性に優れ、且つ染料を用いたカラーフィルタに匹敵する明度、彩度を有するインクジェット用着色組成物となる。
【００１１】
また、本発明は上記着色組成物を用いたカラーフィルタであるので、隔壁で区切られた画素内にインクジェット方式により着色層を形成するインクジェット法によるカラーフィルタにおいて、耐光性、耐熱性に優れ、且つ染料を用いたカラーフィルタに匹敵する明度、彩度を有するカラーフィルタとなる。
【発明を実施するための最良の形態】
【００１２】
以下に本発明の実施の形態を詳細に説明する。
本発明者らは、青（Ｂ）のカラーフィルタ用着色組成物に用いる着色剤として、Ｃｏ、Ｆｅ、Ｐｂ、又はＮｉを含有するフタロシアニン顔料を用いることで、染料を用いたカラーフィルタに匹敵する明度、彩度を有するカラーフィルタを製造することでき、且つ耐熱性、耐光性等の各種耐性が向上することに着目し、本発明を達成するに至った。
【００１３】
図１に示すように、一般的にカラーフィルタは、透明基板１上にコントラスト向上のためのブラックマトリックス２を設け、次いで赤（Ｒ）、緑（Ｇ）、青（Ｂ）の着色層３を形成し、その上に保護層４を設けたものであり、これを液晶用とする場合は、さらに透明導電層、配向膜層を順次積層せしめ、例えば、薄膜トランジスタのような素子を形成した対向基板と対置させ液晶層を介してカラー液晶ディスプレーを構成するものである。以下では、透明基板、このブラックマトリックス２と青（Ｂ）、緑（Ｇ）、赤（Ｒ）の着色層３を合わせてカラーフィルタとする。
【００１４】
着色層３は前記ブラックマトリックス２の開口部に設けられ、通常、赤色着色層３Ｒ、緑色着色層３Ｇ、および青色着色層３Ｂの３原色からなる所望の形状の画素状の着色層が配置されたものである。その一般的な形成方法としては、顔料分散法、染料法、電着法、印刷法、転写法やインクジェット方式などが挙げられる。本発明では、インクジェット装置により着色組成物をパターニングし、その後、後述する加熱工程を経て着色層３を形成する。
【００１５】
インクジェットに用いる装置としては、インク吐出方法の相違によりピエゾ変換方式と熱変換方式があるが、ピエゾ変換方式の装置を用いることが望ましい。
また、インクジェット装置の、インクの粒子化周波数は５〜１００ＫＨｚ程度が望ましい。また、インクジェット装置の、ノズル径は５〜８０μｍ程度が望ましい。また、インクジェット装置はヘッドを複数個配置し、１ヘッドにノズルを６０〜５００個程度組み込んだものを用いるのが好ましい。
【００１６】
本発明のブラックマトリックス２は撥インク剤を含有するが、その他黒色顔料、樹脂、光開始剤、添加剤等からなる。これらは溶剤によりインキ化したものを透明基板上に塗布し、フォトリソグラフィー法にもしくは印刷法より形成させることが望ましい。これにより遮光性の優れるブラックマトリックス２を有するカラーフィルタを得ることができる。また撥インク剤の添加により隣接する異なる色の着色層へのカラーインクの流出を防ぐことができ、混色を防止することができる。
【００１７】
本発明で述べる撥インク剤とは、カラーインク充填時にカラーインクをはじき隣接着色層へのカラーインクの侵入を防止する役割を持つものである。材料は特に限定されないが、シリコーン系、フッ素系の材料を用いることで撥インク効果が優れる為に好ましい。撥インキ剤の具体的な例としては、主鎖または側鎖に有機シリコーンやアルキルフルオロ基を有するもので、シロキサン成分を含むシリコーン樹脂やシリコーンゴム、この他にはフッ化ビニリデン、フッ化ビニル、三フッ化エチレン等や、これらの共重合体等のフッ素樹脂などを挙げることができるが、これらに限定されるものではない。
【００１８】
撥インキ剤を用いることにより、製造工程における加熱時にブリードアウトする場合がある。撥インク剤のブリードアウトにより、開口部の透明基板上に撥インク剤が付着し、カラーインクの充填時に色抜け等が発生してしまう。このブリードアウトを防止するために、撥インキ剤としては特にフッ素含有化合物を用いることが好ましい。さらに低分子量のものより、オリゴマータイプのものを用いることにより、より効果的に防ぐことが出来る。
【００１９】
また、黒色顔料は、有機黒色顔料、無機黒色顔料の一般的な顔料を用いることができる。例えば、有機顔料、カーボンブラック、アニリンブラック、黒鉛、酸化チタン、鉄黒などを単体あるいは混合して用いられるものである。
【００２０】
本発明の着色層３は、少なくとも、着色剤、熱硬化性樹脂、溶媒からなり、必要に応じて、分散剤等の公知の添加剤を添加することができる。
【００２１】
本発明の着色組成物の着色剤は、顔料、染料等を使用することができる。本発明では、耐候性に優れる顔料を用いることが好ましい。着色剤として、具体的には、Ｐｉｇｍｅｎｔ  Ｒｅｄ９、１９、３８、４３、９７、１２２、１２３、１４４、１４９、１６６、１６８、１７７、１７９、１８０、１９２、２１５、２１６、２０８、２１６、２１７、２２０、２２３、２２４、２２６、２２７、２２８、２４０、２５４、Ｐｉｇｍｅｎｔ  Ｂｌｕｅ  １５、１５：６、１６、２２、２９、６０、６４、Ｐｉｇｍｅｎｔ  Ｇｒｅｅｎ７、３６、Ｐｉｇｍｅｎｔ  Ｙｅｌｌｏｗ  ２０、２４、８６、８１、８３、９３、１０８、１０９、１１０、１１７、１２５、１３７、１３８、１３９、１４７、１４８、１５０、１５３、１５４、１６６、１６８、１８５、  Ｐｉｇｍｅｎｔ  Ｏｒａｎｇｅ３６、
Ｐｉｇｍｅｎｔ  Ｖｉｏｌｅｔ２３、等を使用することができる。さらに所望の色相を得るために２種類以上の材料を混合して用いることができる。
【００２２】
着色組成物の着色剤の濃度は、所望の色特性により適宜調整するものであるが、顔料濃
度が１０％以下となる場合には、インクジェットによるインク充填時の充填量が大きくなり、隣接する着色層へのインクの流出を招く可能性が大きくなる。一方で、顔料濃度が６０％以上となった場合は、インク充填時の充填量が抑えられることにより、所定の画素内への塗れ広がりが悪化し、画素内での色ムラやインクの白抜けといった現象が現れる可能性がある。
【００２３】
本発明の着色組成物の熱硬化性樹脂は、色素との関係にて公知のカラーフィルタ用材料から適宜選択される。具体的には、カゼイン、ゼラチン、ポリビニールアルコール、カルボキシメチルアセタール、ポリイミド樹脂、アクリル樹脂、エポキシ樹脂、メラニン樹脂などを用いることができる。特に耐熱性や耐光性を要求されるカラーフィルタを製造する際には、アクリル樹脂を用いることが好ましい。
【００２４】
本発明の着色組成物の溶媒は、インクジェット装置の印刷適性により選択され、特に表面張力範囲が３５ｍＮ／ｍ未満で、且つ、沸点が１３０℃以上の材料を用いることが好ましい。表面張力が３５ｍＮ／ｍ以上であるとインクジェット吐出時のドット形状の安定性に著しい悪影響を及ぼす。また、沸点が１３０℃未満であるとノズル近傍での乾燥性が著しく高くなる。その結果、ノズル詰まり等の不良発生を招くので好ましくない。また、溶媒は、着色組成物の熱硬化性樹脂の熱硬化温度により適宜選択される。熱硬化性樹脂の熱硬化温度と比べ、著しく低い沸点を有する溶媒を用いると、前述したように、着色層が凹形状となる懸念が生ずる。
【００２５】
これらの条件を満たす溶媒として、具体的には、ジエチレングリコール−ｎ−ブチルエーテル、テトラエチレングリコールジメチルエーテル、ペンタエチレングリコールジメチルエーテル、トリプロピレングリコールメチルエーテル、ジプロピレングリコール−ｎ−プロピルエーテル、ジプロピレングリコール−ｎ−ブチルエーテル、トリプロピレングリコール−ｎ−ブチルエーテル、プロピレングリコールフェニルエーテル等を挙げることができる。また、この他にも、溶媒の沸点をより高めるために、２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、２−フェノキシエタノール、ジエチレングリコールジメチルエーテル等を用いることが可能である。また、必要に応じて２種類以上の溶媒を前記条件に合うように混合し、調整したものを用いることができる。
【００２６】
本発明の着色組成物の分散剤は、樹脂への色素の分散を向上させるために用いる。分散剤として、イオン性、非イオン性界面活性剤などを用いることができる。具体的には、アルキルベンゼンスルホン酸ナトリウム、ポリ脂肪酸塩、脂肪酸塩アルキルリン酸塩、テトラアルキルアンモニウム塩、ポリオキシエチレンアルキルエーテル等、その他に、有機顔料誘導体、ポリエステルなどが挙げられる。分散剤は一種類を単独で使用してもよく、また、二種類以上を混合して用いることも可能である。
【００２７】
保護層４は、カラーフィルタ表面の平滑性、耐候性を向上させるために設けるものである。保護層４は、カルボキシル基を有する化合物とエポキシ基を有する化合物を溶媒等に溶解したものを、スピンコート法やダイコート法等の適切な塗工方法を用いてコーティングした後、加熱により架橋させて形成させる。このカルボキシル基を有する化合物は、加熱により、エポキシ基と架橋反応を行うことができるカルボキシル基を有する化合物であればよい。ところで、カルボキシル基とエポキシ基は反応性が高いので、製造工程で問題が生じることがある。このため、前記カルボキシル基を有する化合物として、カルボキシル基がアルキルビニルエーテルによりブロックされた化合物を用いることが望ましい。
【００２８】
具体的には、１−イソプロポキシエチル（メタ）アクリレート、１−エトキシエチル（メタ）アクリレート、１−ｔ−ブトキシエチル（メタ）アクリレート、１−（１−メチルヘキシロキシ）エチル（メタ）アクリレート、１−（１，１−ジメチルプロポキシ）エチル（メタ）アクリレート、１−イソプロポキシエチル（メタ）アクリルアミド、１−エトキシエチル（メタ）アクリルアミド、１−ｔ−ブトキシエチル（メタ）アクリルアミド、１−（１−メチルヘキシロキシ）エチル（メタ）アクリルアミド、１−（１，１−ジメチルプロポキシ）エチル（メタ）アクリルアミド、１，２，４−ベンゼントリカルボン酸−２，４−ビス（プロポキシエチル）−１−（（メタ）アクリロキシエチル）エステル等の単量体もしくは共重合体が一例として挙げられる。該エポキシ基を有する化合物は、グリシジル（メタ）アクリレート、グリシジルイタコネート、グリシジルフマレート、３，４−エポキシシクロヘキシル（メタ）アクリレート等の単量体あるいは共重合体などが一例として挙げられる。特にエポキシ基を有する化合物に、アクリル樹脂を用いると、透明性、耐候に優れた保護層を得ることが出来る。
【００２９】
以下に本発明の実施例を詳細に説明する。
【実施例１】
【００３０】
（ブラックマトリックスの作成）
ポリイミド前駆体（東レ（株）製：セミコファインＳＰ−５１０）１０重量部、カーボンブラック７．５重量部、ＮＭＰ１３０重量部、分散剤（銅フタロシアニン誘導体）５重量部、開始剤Ａの５重量部、パーフルオロアルキル基含有オリゴマー（（株）ネオス製：ＦＴＸ−７２０Ｃ）０．１重量部をビーズミル分散機で冷却しながら３時間分散させ、ブラックマトリックス組成物を調製した。このブラックマトリックス組成物をスピンコータによって、無アルカリガラス基板（コーニング社製、品番１７３７）上に約２．０μｍの塗膜に形成した。その後、１００℃２０分間のプリベークを行った後、露光・現像工程を経て、２３０℃６０分のポストベークを行い、ブラックマトリックスを形成した。
前記ブラックマトリクス上頂部のカラーインキ（表面張力３０ｍＮ／ｍ）に対する接触角を測定したところ、３０°であり、前記ブラックマトリクス上頂部がカラーインクに対して、撥インキ性がある事を確認した。
【００３１】
（着色組成物（カラーインク）の調製）
［着色剤］
着色組成物に用いる着色剤には以下のものを使用した。
青色用顔料として、コバルトフタロシアニンブルー顔料を用いた。さらに、赤色用顔料として、Ｃ．Ｉ．  Ｐｉｇｍｅｎｔ  Ｒｅｄ  ２５４（チバ・スペシャルティ・ケミカルズ社製「イルガーフォーレッド  Ｂ−ＣＦ」）、およびＣ．Ｉ．  Ｐｉｇｍｅｎｔ  Ｒｅｄ
１７７（チバ・スペシャルティ・ケミカルズ社製「クロモフタールレッド  Ａ２Ｂ」）、緑色用顔料として、Ｃ．Ｉ．  Ｐｉｇｍｅｎｔ  Ｇｒｅｅｎ  ３６（東洋インキ製造製「リオノールグリーン  ６ＹＫ」）、およびＣ．Ｉ．  Ｐｉｇｍｅｎｔ  Ｙｅｌｌｏｗ  １５０（バイエル社製「ファンチョンファーストイエロー  Ｙ−５６８８」）。
［ワニス］
また、メタクリル酸２０部、メチルメタクリレート１０部、ブチルメタクリレート５５部、ヒドロキシエチルメタクリレート１５部を乳酸ブチル３００ｇに溶解し、窒素雰囲気下でアゾビスイソブチルニトリル０．７５部を加え７０℃にて５時間の反応によりアクリル共重合樹脂を作製した。得られたアクリル共重合樹脂を樹脂濃度が２０％になるようにプロピレングリコールモノメチルエーテルアセテートで希釈しアクリルワニスとした。
・青色着色組成物
下記組成の混合物を均一に攪拌混合した後、直径１ｍｍのガラスビースを用いて、サンドミルで５時間分散した後、５μｍのフィルタで濾過して青色顔料の分散体を作製した。
【００３２】
青色顔料：コバルトフタロシアニンブルー                      ５０重量部
分散剤（ゼネカ社製「ソルスバーズ20000」）                    ６重量部
アクリルワニス（固形分20％）                              ２００重量部
シクロヘキサノン                                            ４０重量部
テトラエチレングリコールジメチルエーテル（沸点275℃)     １２０重量部
・赤色着色組成物
組成がそれぞれ下記組成となるように、青色着色材料と同様の方法で作製した。
【００３３】
赤色顔料：C.I.  Pigment  Red  254                 １８重量部
赤色顔料：C.I.  Pigment  Red  177                     ２重量部
アクリルワニス（固形分20%）              １０８重量部
その後、下記組成の混合物を均一になるように攪拌混合した後、５μｍのフィルターで濾過して赤色着色材料を得た。
【００３４】
上記分散体                                                    １２８重量部
シクロヘキサノン                                                ２０重量部
テトラエチレングリコールジメチルエーテル(沸点275℃)           ６０重量部。
【００３５】
・緑色着色組成物
組成がそれぞれ下記組成となるように，赤色着色材料と同様の方法で作製した。
【００３６】
緑色顔料：C.I.  Pigment  Green  36                            １６重量部
黄色顔料：C.I.  Pigment  Yellow  150                                ８重量部
アクリルワニス（固形分20%）                                １０２重量部
シクロヘキサノン                                            ２０重量部
テトラエチレングリコールジメチルエーテル(沸点275℃)           ６０重量部
(保護層塗液の調製）
１−エトキシエチルメタクリレートの単量体５重量部、グリシジルメタクリレートの単量体３重量部、酸触媒０．５重量部を溶媒に溶解させ塗液を調製した。
【００３７】
（カラーフィルタの作製）
前記ガラス基板上のブラックマトリックスの開口部に、前記各色の着色組成物（カラーインク）を使用し、１２ｐｌ、１８０ｄｐｉヘッド（セイコーインスツルメンツ社製）を搭載したインクジェット印刷装置により、赤（Ｒ）、緑（Ｇ）、青色（Ｂ）各々のパターン状の着色層３を形成した。
さらに着色層３上に、保護層塗液をブラックマトリックス上での乾燥膜厚が１μｍとなるようにスピンコート法にて塗布し、９０℃のホットプレートで３分、２３０℃のオーブンで３０分乾燥、熱硬化させ、保護層４を形成した。
【００３８】
このようにして得られたカラーフィルタは、混色も無く、濃度バランスに優れ、また耐光性、耐溶剤性にも優れるカラーフィルタであった。
【００３９】
得られたカラーフィルタの分光スペクトルを測定した。金属としてコバルトを含有するコバルトフタロシアニンブルーを用いた青色着色層の分光特性を図２に示す。さらに耐熱性、及び耐光性の結果を表１に示す。
【００４０】
【表１】
2007291260.tif 000003
【実施例２】
【００４１】
＜比較例１＞
青色着色剤として染料（オリエント化学（株）製：「ＯＩＬ  ＢＬＵＥ  ２Ｎ」）を用いて、上記と同様の手順にて調製した感光性着色組成物を得、それを用いてカラーフィルタを作製した。耐熱性、及び耐光性の結果を表１にあわせて示す。
【００４２】
実施例１においては、表１、及び図２に示すように、耐熱性、耐光性に優れ、且つ明度、彩度に優れた青色着色層を有するカラーフィルタを作製できた。
【図面の簡単な説明】
【００４３】
【図１】本発明でのカラーフィルタ基板の断面図である。
【図２】実施例１においける青色着色層の分光特性である。
【符号の説明】
【００４４】
１・・・透明基板
２・・・ブラックマトリックス
３・・・着色層
４・・・保護層
【図１】
2007291260.tif 000004
【図２】
2007291260.tif 000005